(57)【特許請求の範囲】
【請求項１】
ステンレス鋼板と、前記ステンレス鋼板に熱硬化性樹脂組成物を塗布し、焼き付けて作製された塗膜とを有し、前記熱硬化性樹脂組成物が、主として、ガラス転移点１０〜６０℃、数平均分子量３０００〜２００００のフッ素樹脂と、前記フッ素樹脂を架橋硬化させるための架橋剤と、ポリオレフィン系ワックスを含み、前記架橋剤は、ブロックイソシアネート樹脂及びアミノ樹脂であり、前記ポリオレフィン系ワックスは、前記熱硬化性樹脂組成物の固形物１００質量部あたり、固形分量で０．２５〜５質量部含有されており、前記塗膜を形成する前の化成処理はノンクロメート処理であることを特徴とする密着性、耐候性、耐疵付き性、耐汚染性に優れたフッ素クリヤ塗装ステンレス鋼板。
【請求項２】
前記熱硬化性樹脂組成物が、前記アミノ樹脂の硬化触媒としてＰ−トルエンスルホン酸系触媒を熱硬化性樹脂組成物の固形物１００質量部あたり、固形分量で０．５〜８質量部含有することを特徴とする請求項１に記載の密着性、耐候性、耐疵付き性、耐汚染性に優れたフッ素クリヤ塗装ステンレス鋼板。
【請求項３】
ステンレス鋼板に熱硬化性樹脂組成物を１コートで１〜１０μｍ塗布し、前記ステンレス鋼板の表面温度を１８０〜２５０℃として焼き付けて塗膜を作製する工程を有し、前記熱硬化性樹脂組成物が、主成分として、ガラス転移点１０〜６０℃、数平均分子量３０００〜２００００のフッ素樹脂と、前記フッ素樹脂を架橋硬化させるための架橋剤と、ポリオレフィン系ワックスを含み、前記架橋剤は、ブロックイソシアネート樹脂及びアミノ樹脂であり、前記ポリオレフィン系ワックスは、前記熱硬化性樹脂組成物の固形物１００質量部あたり、固形分量で０．２５〜５質量部含有されており、前記塗膜を形成する前の化成処理はノンクロメート処理であることを特徴とする生産性に優れたフッ素クリヤ塗装ステンレス鋼板の製造方法。
【請求項４】
塗膜を作製する工程の前に、前記ステンレス鋼板を化成処理する工程を更に有し、前記ステンレス鋼板を化成処理する工程では、付着量が２〜５０ｍｇ／ｍ2 （蛍光Ｘ線にてＳｉＯ2 量を測定）になるようにノンクロメート系金属表面処理剤を塗布し、前記ステンレス鋼板の表面温度を６０〜１４０℃として乾燥させることを特徴とする請求項３に記載の生産性に優れたフッ素クリヤ塗装ステンレス鋼板の製造方法。
【発明の詳細な説明】
【技術分野】
【０００１】
本発明は、熱硬化性樹脂組成物フッ素樹脂に架橋硬化させるための樹脂としてブロックイソシアネート樹脂およびアミノ樹脂よりなる組成物に、硬化触媒としてＰ−トルエンスルホン酸系触媒を含有することで、１コート密着性・耐候性・耐疵付き性・耐汚染性に優れたフッ素クリヤ塗装ステンレス鋼板およびその製造方法に関する。
【背景技術】
【０００２】
クリヤ塗装ステンレス鋼板は金属光沢を活かした高級感のある外観が得られ、かつ表面光沢が非常に高いことから、家電製品の筐体や内装材、表装材に使われるケースが多くなってきた。また近年では屋外用としてのクリヤ塗装ステンレス鋼板が要求されフッ素樹脂を塗装した潤滑性のある高耐候性クリヤ塗装鋼板が一部製造されている。しかし、潤滑性を発現するためにフッ素樹脂粉末を分散させてアクリル樹脂中に入れる、例えば、特開２００１−１９８５２２（特許文献１）が出されているが、フッ素樹脂粉末は分散が困難であることから均一な塗膜が得られにくいという欠点がある。
【０００３】
また、特開２００１−１３７７７５（特許文献２）には、フッ素樹脂塗膜の硬度を上げるのに平均粒径が１０〜２００μｍの鱗片状無機質添加剤、具体的にはガラスフレークなどを塗料中に配合した高硬度、耐摩耗性に優れた特許が出願されているが、これについても前記同様、粒径が大きいため均一な塗膜が得られにくいという欠点を有している。
【０００４】
【特許文献１】特開２００１−１９８５２２
【特許文献２】特開２００１−１３７７７５
【発明の開示】
【発明が解決しようとする課題】
【０００５】
以上のように、従来のフッ素クリヤ塗装ステンレス鋼板は、塗膜の均一性が得られにくいことが問題であった。さらに、生産性の高い１コートでかつ高機能性を具備するフッ素樹脂クリヤ塗装ステンレス鋼板を製造することも困難であった。塗膜が均一で生産性に優れた１コートで製造可能な、密着性・耐候性・耐疵付き性・耐汚染性に優れた高機能性のフッ素クリヤ塗装ステンレス鋼板を提供することが本発明の課題である。
【課題を解決するための手段】
【０００６】
本発明者らは、前記課題を解決する手段を鋭意検討した結果、フッ素樹脂の特性である耐候性をはじめとして密着性・耐疵付き性・耐汚染性に優れた熱硬化性樹脂組成物と該組成物からなるフッ素クリヤ塗装ステンレス鋼板およびその製造方法を確立した。
（１）ステンレス鋼板と、前記ステンレス鋼板に熱硬化性樹脂組成物を塗布し、焼き付けて作製された塗膜とを有し、前記熱硬化性樹脂組成物が、主として、ガラス転移点１０〜６０℃、数平均分子量３０００〜２００００のフッ素樹脂と、前記フッ素樹脂を架橋硬化させるための架橋剤と、ポリオレフィン系ワックスを含み、前記架橋剤は、ブロックイソシアネート樹脂及びアミノ樹脂であり、前記ポリオレフィン系ワックスは、前記熱硬化性樹脂組成物の固形分１００質量部あたり、固形分量で０．２５〜５質量部含有されており、前記塗膜を形成する前の化成処理はノンクロメート処理であることを特徴とする密着性
、耐候性、耐疵付き性、耐汚染性に優れたフッ素クリヤ塗装ステンレス鋼板。
【０００７】
（２）前記熱硬化性樹脂組成物が、前記アミノ樹脂の硬化触媒としてＰ−トルエンスルホン酸系触媒を熱硬化性樹脂組成物の固形物１００質量部あたり固形分量で０．５〜８質量部含有することを特徴とする（１）に記載の密着性、耐候性、耐疵付き性、耐汚染性に優れたフッ素クリヤ塗装ステンレス鋼板。
【０００８】
（３）ステンレス鋼板に熱硬化性樹脂組成物を１コートで１〜１０μｍ塗布し、前記ステンレス鋼板の表面温度を１８０〜２５０℃として焼き付けて塗膜を作製する工程を有し、前記熱硬化性樹脂組成物が、主成分として、ガラス転移点１０〜６０℃、数平均分子量３０００〜２００００のフッ素樹脂と、前記フッ素樹脂を架橋硬化させるための架橋剤と、ポリオレフィン系ワックスを含み、前記架橋剤は、ブロックイソシアネート樹脂及びアミノ樹脂であり、前記ポリオレフィン系ワックスは、前記熱硬化性樹脂組成物の固形物１００質量部あたり、固形分量で０．２５〜５質量部含有されており、前記塗膜を形成する前の化成処理はノンクロメート処理であることを特徴とする生産性に優れたフッ素クリヤ塗装ステンレス鋼板の製造方法。
（４）塗膜を作製する工程の前に、前記ステンレス鋼板を化成処理する工程を更に有し、前記ステンレス鋼板を化成処理する工程では、付着量が２〜５０ｍｇ／ｍ2 （蛍光Ｘ線にてＳｉＯ2 量を測定）になるようにノンクロメート系金属表面処理剤を塗布し、前記ステンレス鋼板の表面温度を６０〜１４０℃として乾燥させることを特徴とする前記（３）に記載の生産性に優れたフッ素クリヤ塗装ステンレス鋼板の製造方法。
【発明の効果】
【０００９】
以上のように、本発明によればクロメートフリーであり、かつ硬さ、加工性、耐候性、耐汚染性、耐疵付き性、耐洗剤性、耐薬品性に優れたフッ素クリア塗装ステンレス鋼板を生産性の高い１コートで製造することができ、建材外装用、家電製品、建材内装材として最適なフッ素クリア塗装ステンレス鋼板およびその製造方法を提供できる。
【発明を実施するための最良の形態】
【００１０】
以下、本発明について詳細に説明する。
本発明におけるフッ素樹脂は、塗料用樹脂として既知の方法により製造された市販品が使用でき、１コートで硬さ、加工性、耐候性、耐汚染性、耐疵付き性、耐洗剤性、耐薬品性に優れたフッ素クリア塗装ステンレス鋼板を得ることが出来るため、２コート品と比べると生産性において格段に優れる。生産性の高い１コートでフッ素クリヤ塗装ステンレス鋼板を造ることができるのは、フッ素樹脂に潤滑効果の高い一定サイズのポリオレフィンワックスを規定量入れることで可能としたものである。また、潤滑性を発現するのに、フッ素樹脂粉末を使わずにポリオレフィンワックスを用いるとともに、硬さや摩耗性を上げるのに鱗片状無機質添加剤、具体的にはガラスフレークなどを入れずにメラミン樹脂でその効果をもたらす。そのため塗料がクリヤータイプで成立することから非常に均一な塗膜を得ることが出来る。
【００１１】
上記フッ素樹脂は、たとえばテトラフルオロエチレン（ＴＦＥ）やヘキサフルオロプロピレン（ＨＦＰ）等のフルオロオレフィン類と各種共重合性単量体を有機溶剤と重合開始剤の存在下、高圧反応器中で加熱重合して製造されたものが使用できる。樹脂の硬さのパラメーターであるガラス転移点は１０〜６０℃が好ましく、さらに好ましくは２０〜５０℃である。樹脂のガラス転移点が１０℃未満の場合は、連続プレス時の摩擦、加工発熱のため鋼板表面の温度が８０〜１００℃に上昇することにより、塗膜の軟化を生じ、金型に塗膜樹脂が付着する。また、６０℃超の場合には、ピンホール、レベリング不足等の塗装時の作業性が悪い。
【００１２】
また、その数平均分子量は３０００〜２００００が好ましく、さらに好ましくは４０００〜１５０００である。３０００未満では架橋剤との反応性が乏しすぎて塗膜にはならず、2００００を超える場合、溶剤での溶解性が不足して樹脂液にならない。市販品としてはゼッフルＧＫ５００、ＧＫ５５０、ＧＫ５７０（ダイキン工業株式会社製）、セフラルコートＡ４０２Ｂ、Ａ６１０Ｘ、Ａ６７０Ｘ（セントラル硝子株式会社製）、ルミフロンＬＦ１００、ＬＦ２００、ＬＦ３０２、ＬＦ４００、ＬＦ５０４、ＬＦ６００（旭硝子株式会社製）などが挙げられ単独もしくは併用して使用してよい。フッ素樹脂系熱硬化性樹脂成分のもう一つの構成成分である架橋剤は、ブロックイソシアネート樹脂及びアミノ樹脂である。
【００１３】
ブロックイソシアネート化合物は、１分子中に２個以上のイソシアネート基を有する化合物であり、トリレンジイソシアネート、ジフェニルメタンジイソシアネート、キシレンジイソシアネート、ナフタレンジイソシアネート等の芳香族ジイソシアネート、ヘキサメチレンジイソシアネート、ダイマー酸ジイソシアネート等の脂肪族ジイソシアネート、イソホロンジイソシアネート、シクロヘキサンジイソシアネートなどの脂環族ジイソシアネート、該ポリイソシアネートのビューレットタイプの付加物、イソシアヌル環タイプ付加物等であり、これらのポリイソシアネートをフェノール類、オキシム類、活性メチレン類、ε−カプロラクタム類、トリアゾール類、ピラゾール類等のブロック剤で封鎖したものであり、市販品としてはデスモジュールＢＬ１１００、ＢＬ１２６５ＭＰＡ／Ｘ、ＶＰＬＳ２２５３、ＢＬ３４７５ＢＳ／ＳＮ、ＢＬ３２７２ＭＰＡ、ＢＬ３３７０ＭＰＡ、ＢＬ４２６５ＳＮ、デスモーサム２１７０、スミジュール３１７５（以上、住化バイエルウレタン（株）製）デュラネート１７Ｂ−６０ＰＸ、ＴＰＡ−Ｂ８０Ｘ、ＭＦ−Ｂ６０Ｘ、ＭＦ−Ｋ６０Ｘ（以上、旭化成工業（株）製）バーノックＤＢ−９８０Ｋ、Ｄ−５５０、Ｂ３−８６７、Ｂ７−８８７−６０（以上、大日本インキ化学工業（株）製）、コロネート２５１５、２５０７、２５１３（以上、日本ポリウレタン工業（株）製）などが挙げられ単独もしくは併用して使用してよい。
【００１４】
アミノ樹脂はアミノ化合物（メラミン、グアナミン、尿素）とホルムアルデヒド（ホルマリン）を付加反応させ、アルコールで変性した樹脂を総称し、塗料用樹脂としてはメラミン樹脂、ベンゾグアナミン樹脂、尿素樹脂、ブチル化尿素樹脂、ブチル化尿素メラミン樹脂、グリコールウリル樹脂、アセトグアナミン樹脂、シクロヘキシルグアナミン樹脂があるが、その中でも熱硬化性に起因する耐指紋性、耐疵付き性、耐薬品性という面からメラミン樹脂が好ましい。
【００１５】
変性するアルコールの種類によってメチル化メラミン樹脂、ｎ−ブチル化メラミン樹脂、イソブチル化メラミン樹脂、混合アルキル化メラミン樹脂等に分かれる。市販品ではメチル化メラミン樹脂としては、サイメル３００、３０１，３０３、３５０、３７０、７７１、３２５、３２７、７０３、７１２、７１５，７０１、２６７、２８５、２３２、２３５、２３６、２３８、２１１、２５４、２０４、２１２、２０２、２０７（以上、三井サイテック株式会社製）、ＬＵＷＩＰＡＬ０６３、０６６、０６８、０６９、０７２、０７３（以上  ＢＡＳＦ製）、スーパーベッカミンＬ−１０５（以上、大日本インキ化学工業株式会社製）メラン５２２、５２３、６２０、６２２、６２３（以上、日立化成工業株式会社製）、ｎ−ブチル化メラミン樹脂としてはマイコート５０６、５０８（以上、三井サイテック株式会社製）、ユーバン２０ＳＢ、２０ＳＥ、２１Ｒ、２２Ｒ、１２２、１２５、１２８、２２０、２２５、２２８、２８−６０、２０ＨＳ、２０２０、２０２１、２０２８、１２０（以上、三井化学株式会社製）、ＰＬＡＳＴＯＰＡＬ  ＥＢＳ  １００Ａ、１００Ｂ、４００Ｂ、６００Ｂ、ＣＢ（以上、ＢＡＳＦ製）スーパーベッカミンＪ−８２０、Ｌ−１０９、Ｌ−１１７、Ｌ−１２７、Ｌ−１６４（以上、大日本インキ化学工業株式会社製）、メラン２１Ａ、２２、２２０、２０００、８０００（以上、日立化成工業株式会社製）、テスアジン３０２０、３０２１、３０３６（以上、日立化成ポリマー株式会社製）、イソブチル化メラミン樹脂としてはユーバン６０Ｒ、６２、６２Ｅ、３６０、３６１、１６５、１６６−６０、１６９、２０６１（以上、三井化学株式会社製）、スーパーベッカミンＧ−８２１、Ｌ−１４５、Ｌ−１１０、Ｌ−１２５（以上、大日本インキ化学工業株式会社製）、ＰＬＡＳＴＯＰＡＬ  ＥＢＳ  ４００１、ＦＩＢ、Ｈ７３１Ｂ、ＬＲ８８２４（以上、ＢＡＳＦ製）メラン２７、２８、２８Ｄ、２４５、２６５、２６９、２８９（以上、日立化成工業株式会社製）、テスアジン３０２７、３０２８、３０２９、３０３０、３０３７（以上、日立化成ポリマー株式会社製）、混合アルキル化メラミン樹脂としてはサイメル２６７、２８５、２３２、２３５、２３６、２３８、２１１、２５４、２０４、２１２、２０２、２０７（以上、三井サイテック株式会社製）などが挙げられ単独もしくは併用で使用しても良い。
【００１６】
一般にアミノ樹脂の硬化触媒としてスルホン酸系の触媒が使用されるが、短時間焼付けを可能とするにはスルホン酸系触媒の中でもＰ−トルエンスルホン酸系触媒が好ましく、熱硬化性樹脂組成物と該架橋樹脂組成物の固形物１００質量部あたり固形分量で０．５〜８質量部、好ましくは２〜４質量部含有することが望ましい。０．５質量部以下では、その効果が得られず、８質量部以上では硬化が飽和するだけでなく、加工性、耐沸騰水性が劣化する。
【００１７】
また、ブロックイソシアネート化合物の硬化を促進するための硬化触媒を含んでも良い。硬化触媒としては、ジブチルチンジラウリレート、テトラ−ｎブチル、１．３ジアセトキシシスタノキサン等が挙げられ、必要に応じて混合して使用しても良い。更に一般塗料用に使われる添加剤としてレベリング剤、消泡剤、酸化防止剤、紫外線吸収剤、艶消し剤、シランカップリング剤等を混合させ、塗料化しても良いし、顔料又は染料を分散させ、カラークリアとすることも可能である。また、必要に応じてエポキシ樹脂、シリコン樹脂、アクリル樹脂、ポリエステル樹脂等を含んで良い。
【００１８】
上記熱硬化性樹脂組成物と該樹脂固形物１００質量部あたり、固形分量でポリオレフィン系ワックスを０．２５〜５質量部含有することを特徴として、ポリオレフィン系ワックスとしては、パラフィン、マイクロクロスタリン、ポリエチレン、ポリエチレン−フッ素等の炭化水素系ワックス等が挙げられる。加工時には、素材の加工発熱と摩擦熱により皮膜温度が上昇するためワックスの融点は７０〜１６０℃が適切であり、７０℃未満では加工時に軟化溶融して固形潤滑添加物としての優れた特性が発揮できず、１６０℃を超えるものは、硬い粒子が表面に存在することにより摩擦特性を低下させるので、高度の成形加工性は得られない。
【００１９】
これらのワックス粒径は０．１〜７．０μｍが適切である。７．０μｍを超えるものは、固形化したワックスの分布が不均一となり低光沢になるばかりか耐疵付き性も好ましくない。また、０．１μｍ未満の場合は、潤滑効果が出ず、加工性が不十分である。ポリオレフィン系ワックスの量は熱硬化性樹脂組成物と該樹脂固形物１００質量部あたり０．２５〜５質量部が適当である。０．２５質量部未満では加工性は不十分であり、５質量部を超えると塗膜表面にムラが発生して、クリア鋼板の外観を損なう。
【００２０】
ステンレス鋼板を塗装する前の化成処理は、金属被覆鋼材用に好適であり、クロムを含まず塗料の前処理として使われているノンクロメート系金属表面処理剤が使われる。一般に金属表面処理剤中にアミノシラン系、エポキシシラン系カップリング剤の１種類又は２種類及びその加水分解縮合物や水分散性シリカさらに加工性の向上に水溶性アクリル樹脂やフェノール樹脂を含んだものが好適であり、付着量が２〜５０ｍｇ／ｍ2 （蛍光Ｘ線にてＳｉＯ2 量を測定）になるように処理し、ステンレス鋼板素材の表面温度（ＭＴ）が６０〜１４０℃で乾燥させる。付着量が５０ｍｇ／ｍ2 を超えると化成処理の水可溶な成分が増加し、塗膜表面にブリスタ−を生じる。好ましくは２〜１０ｍｇ／ｍ2 である。
【００２１】
アミノシラン系カップリング剤としては、Ｎ−２（アミノエチル）３−アミノプロピルメチルジメトキシシラン、Ｎ−２（アミノエチル）３−アミノプロピルトリエトキシシラン、３−アミノプロピルトリメトキシシラン、プロピルトリエトキシシランが挙げられ、エポキシ系シランカップリング剤としては、２−（３，４エポキシシクロヘキシル）エチルトリメトキシシラン、３−グリシドキシプロピルトリメトキシシラン、３−グリシドキシプロピルメチルジエトキシシラン等のシランカップリング剤が挙げられる。
【００２２】
処理液の塗布は、スプレー、ロールコーター、カーテンフローコート、静電塗布等の方法を用いて行うことができる。乾燥は、水分を蒸発させれば良く、その温度は６０〜１４０℃が適当である。この処理に際し、必要に応じてアルカリ脱脂や酸、アルカリによるエッチング等の公知の前処理を施しても構わない。
【００２３】
クロメート処理は、僅かであるが６価クロムを含有し、有害であるとともにクロム処理を化成処理とした場合、ステンレス表面が僅かに黄色未を帯びるのであるが、標記のクリア処理は無色透明であるとともに、本発明の請求項１、２の塗膜を１〜１０μｍ塗布し、ステンレス素材の表面温度（ＭＴ）１８０〜２５０℃で焼き付けることにより、白色度が高いフッ素クリア塗装ステンレス鋼板を得ることができる。
【実施例】
【００２４】
以下、本発明について実施例によって具体的に説明する。
表１に示すように各成分を配合して塗料を作成しバーコーターで塗膜が５μｍになるように塗付し、電気乾燥炉でステンレス鋼板ＳＵＳ４３０／Ｎｏ．４研磨仕上げ材の表面温度が表中になるように焼付け、フッ素クリヤ塗装ステンレス鋼板を１コート１ベークで作製した。なお、ステンレス鋼板に塗装する前に、アミノシラン系の化成処理塗膜処理液をロールコーターにて蛍光Ｘ線でＳｉＯ2 が２〜５０ｍｇ／ｍ2 になるように塗装し、板温が１００℃になるよう乾燥させた。なお、比較のためにクリヤ塗装が本発明の範囲を外れるステンレス鋼板を前記の発明例と同様の方法で処理して、表２に示す比較例Ｎｏ．１〜１３のステンレス鋼板を得た。
これらの供試材について塗膜の加工性、硬さ、耐候性、耐疵つき性、耐汚染性、耐洗剤性、耐薬品性を調べた。結果を表１、表２に示す。
【００２５】
【表１】
0004579129.tif 000002
【００２６】
【表２】
0004579129.tif 000003
【００２７】
塗膜の評価方法は以下の通りである。
（１）塗膜の加工性
ＪＩＳ  Ｋ５６００  ５−２（耐カッピング性）に従って評価した。
５：７ｍｍ以上（合格）
４：５〜７ｍｍ未満（合格）
３：３〜５ｍｍ未満（不合格）
２：１〜３ｍｍ未満（不合格）
１：１ｍｍ未満（不合格）
【００２８】
（２）硬さ
ＪＩＳ  Ｋ５６００  ５−４引っかき硬度（鉛筆法）に従って評価を行った。
５：６Ｈ以上（合格）
４：５Ｈ（合格）
３：４Ｈ（不合格）
２：３Ｈ（不合格）
１：２Ｈ以下（不合格）
【００２９】
（３）耐候性
ＳＷＯＭ試験４０００ｈｒ後の光沢保持率（％）にて評価した。
５：光沢保持率８０〜１００％  （合格）
４：光沢保持率６０〜８０％未満（合格）
３：光沢保持率４０〜６０％未満（不合格）
２：光沢保持率２０〜４０％未満（不合格）
１：光沢保持率０〜２０％未満  （不合格）
【００３０】
（４）耐疵付き性
研磨剤入り家庭用洗剤「ＪＩＦ」（日本リーバ製）をガーゼを４枚重ねた上に滴下し１Ｋｇの荷重で１００回こすり、疵付き性を評価する。
５：疵がない（合格）
４：ほとんど疵が目立たない（合格）
３：はっきりと疵が確認できる（不合格）
２：疵で塗膜の光沢がなくなっている（不合格）
１：塗膜が削れ素地に達している（不合格）
【００３１】
（５）耐汚染性
供試材を油性マジックで書き、拭き取ったときの塗膜のマジック付着具合を評価した。          ５：跡が全く無い            （合格）
４：跡が僅かに認められる    （合格）
３：跡がやや目立つ          （不合格）
２：跡が濃く残る            （不合格）
１：剥離する                （不合格）
【００３２】
（６）耐洗剤性
供試材を４０℃で７２時間マジックリンにつけ塗膜の状態を観察、評価した。
５：跡が全く無い            （合格）
４：跡が僅かに認められる    （合格）
３：跡がやや目立つ          （不合格）
２：跡が濃く残る            （不合格）
１：剥離する                （不合格）
【００３３】
（７）耐薬品性
５％硫酸と５％ＮａＯＨを供試材に２ｍＬ滴下し、蓋をしたのち、１６時間後の塗膜の状態を観察、評価した。
５：跡が全く無い            （合格）
４：跡が僅かに認められる    （合格）
３：跡がやや目立つ          （不合格）
２：跡が濃く残る            （不合格）
１：剥離する                （不合格）
【００３４】
本発明によれば、クロメートフリーであり、かつ硬さ、加工性、耐候性、耐汚染性、耐疵付き性、耐洗剤性、耐薬品性に優れたフッ素クリア塗装ステンレス鋼板を生産性の高い１コート１ベークで得ることができる。
一方、比較例では、樹脂がフッ素樹脂でなくアクリル樹脂やポリエステル樹脂で本発明範囲を外れるもの（比較例Ｎｏ．１、２）は耐汚染性、耐疵つき性や耐候性に劣る。架橋剤の量が本発明範囲を外れるもの（比較例Ｎｏ．３、４）は、耐疵つき性や塗膜の加工性が劣る。触媒の量が本発明範囲を外れるもの（比較例Ｎｏ．５、６）は、耐疵つき性や塗膜の加工性が劣る。ポリオレフィンワックスの量が本発明範囲を外れるもの（比較例Ｎｏ．７〜１２）は、塗膜の加工性や耐疵つき性および光沢度が劣る。また、比較例Ｎｏ．１３はポリオレフィンワックスの量が本発明範囲を外れるため、塗膜の加工性や硬さおよび耐疵付き性が充分でなく、特に２コート２ベークによる製造であるため生産性が悪い。